(57)【要約】      （修正有）【課題】印刷光沢が良好で、かつインキセット、インキ乾燥性が良好で、印刷作業性の良好な艶消し塗工紙用組成物及び艶消し塗工紙を提供する。【解決手段】主として顔料とバインダーとからなり、顔料は全顔料１００質量％中に重質炭酸カルシウムを６０質量％以上含有し、且つバインダーは、下記共重合体からなるコア部７０〜９５質量部と、下記共重合体からなるシェル部３０〜５質量部とを備え、光散乱法による平均粒子径１５０ｎｍ以下のコア−シェル型共重合体を含有する共重合体ラテックスを含む艶消し塗工紙用組成物である。コア部：脂肪族共役ジエン単量体４５〜７０質量％、シアン化ビニル単量体３０〜５５質量％、エチレン性不飽和カルボン酸単量体０〜２質量％、共重合可能な他の単量体０〜２５質量％。シェル部：芳香族ビニル単量体５０〜９５質量％、エチレン性不飽和カルボン酸単量体５〜２０質量％、及び共重合可能な他の単量体０〜４５質量％。【選択図】なし【特許請求の範囲】
【請求項１】
主として顔料とバインダーとからなり、
前記顔料は全顔料１００質量％中に重質炭酸カルシウムを６０質量％以上含有し、且つ
前記バインダーは、下記構造単位を有する共重合体からなるコア部７０〜９５質量部と、下記構造単位を有する共重合体からなるシェル部３０〜５質量部（コア部＋シェル部＝１００質量部）とを備え、光散乱法による平均粒子径１５０ｎｍ以下のコア−シェル型共重合体を含有する共重合体ラテックスを含む、
艶消し塗工紙用組成物。
コア部：
脂肪族共役ジエン単量体由来の構造単位４５〜７０質量％、
シアン化ビニル単量体由来の構造単位３０〜５５質量％、
エチレン性不飽和カルボン酸単量体由来の構造単位０〜２質量％、
及びこれらの単量体と共重合可能な他の単量体由来の構造単位０〜２５質量％（コア部全体を１００質量％とする）。
シェル部：
芳香族ビニル単量体由来の構造単位５０〜９５質量％、
エチレン性不飽和カルボン酸単量体由来の構造単位５〜２０質量％、
及びこれらの単量体と共重合可能な他の単量体由来の構造単位０〜４５質量％（シェル部全体を１００質量％とする）。
但し、コア部とシェル部の合計は、以下の条件を満たす。
（ａ）脂肪族共役ジエン単量体（（ａ’）単量体）由来の構造単位３５〜８０質量％
（ｂ）芳香族ビニル単量体（（ｂ’）単量体）由来の構造単位３〜４０質量％
（ｃ）シアン化ビニル単量体（（ｃ’）単量体）由来の構造単位２０〜５５質量％
（ｄ）エチレン性不飽和カルボン酸単量体（（ｄ’）単量体）由来の構造単位０．２〜１０質量％
（ｅ）（ａ’）〜（ｄ’）単量体と共重合可能な他の単量体（（ｅ’）単量体）由来の構造単位０〜４１．８質量％
（（ａ）構造単位＋（ｂ）構造単位＋（ｃ）構造単位＋（ｄ）構造単位＋（ｅ）構造単位＝１００質量％）
【請求項２】
前記ラテックスの平均粒子径が、４０〜１００ｎｍである請求項１に記載の艶消し塗工紙用組成物。
【請求項３】
塗工原紙と、前記塗工原紙に塗工液が塗工されてなる塗工層とを備える艶消し塗工紙であって、前記塗工液が請求項１又は２に記載の艶消し塗工紙用組成物である艶消し塗工紙。
【請求項４】
７５度白紙光沢が、４５％以下であり、塗工量が、片面当たり４〜３０ｇ／ｍ2である請求項３に記載の艶消し塗工紙。
【発明の詳細な説明】
【技術分野】
【０００１】
本発明は、艶消し塗工紙用組成物及び艶消し塗工紙に関する。
【背景技術】
【０００２】
近年、艶消し塗工紙は、文字が読みやすく、印刷物に質感や高級感を醸し出す特徴を有しているため、例えば、ポスター、カレンダー、広告をはじめ、雑誌の表紙あるいは本文等の書籍等にも幅広く使用されている。
【０００３】
このような艶消し塗工紙（マットコート紙）は、その印刷面のインキ光沢により、２つに分類されており、一方は、白紙光沢もインク光沢も低くなるようにしたマットマット調の艶消し塗工紙であり、もう一方は、白紙部分の光沢が低く、印刷部分の光沢を高くなるようしたマットグロス調の艶消し塗工紙がある。特に、マットグロス調の艶消し塗工紙は、高級感を出し易いため、多く使用されている。
【０００４】
艶消し塗工紙は、顔料として炭酸カルシウムを多く使用すると、白色度が向上して、白紙光沢は低くなり、また、コスト的にも望ましくなるが、反面、印刷光沢が低下する。そして、印刷光沢を高めようとすると、インキセット、インキ乾燥性が遅くなり、印刷時にトラブルを起こし易いという問題点があった。特に、炭酸カルシウムを多く用いる艶消し塗工紙では、この問題が深刻であった。
【０００５】
例えば、印刷光沢を向上させようとして、バインダー部数を増加すると、一層、インキセットは遅くなる。印刷時、印刷された紙は順次積み重ねられていくが、インキセットが遅いと、印刷面のインキが次に印刷された紙の裏面に転移する「裏移り」が起こり易くなる。裏移りが起きると、印刷物の商品としての価値は著しく低下してしまう。
【０００６】
更に、印刷後のインキの乾燥が遅く、皮膜が充分硬化しないうちに取り扱うと、印刷面と白紙面が擦れ合った時に、インキが白紙面に転移する「擦れ汚れ」が生じる。そのため、インキ乾燥性が遅いと印刷作業性が低下してしまう。
【０００７】
以上の問題点を解消するため、重質炭酸カルシウムの一部を軽質の炭酸カルシウムに替えたり、微粒の重質炭酸カルシウムを使用することが行われている。この場合、インキセットは速くなるが、やはり印刷光沢が低下傾向を示す。
【０００８】
また、特許文献１に示すように、炭酸カルシウムを球形化処理するような提案もなされているが、コストが高くなる。一方、バインダーからの問題解決も考えられ、使用するバインダー量を減少する、あるいはアクリロニトリル（ＡＮ）を含まないラテックスを使用するなどの手段が試みられたが、この場合も、インキセットは速くなるが、印刷光沢が低下してしまうという問題点があった。
【０００９】
【特許文献１】特開平８−１８８９８５号公報
【発明の開示】
【発明が解決しようとする課題】
【００１０】
本発明は、上述した従来技術の問題点に鑑みてなされたものであり、印刷光沢が良好で、かつインキセット、インキ乾燥性が良好で、裏移りや擦れ汚れがなく、印刷作業性の良好な艶消し塗工紙用組成物及び艶消し塗工紙を提供することにある。
【課題を解決するための手段】
【００１１】
上述の目的を達成するため、本発明によれば、
主として顔料とバインダーとからなり、
前記顔料は全顔料１００質量％中、重質炭酸カルシウムを６０質量％以上含有し、且つ
前記バインダーは、下記構造単位を有する共重合体からなるコア部７０〜９５質量部と、下記構造単位を有する共重合体からなるシェル部３０〜５質量部（コア部＋シェル部＝１００質量部）とを備え、光散乱法による平均粒子径１５０ｎｍ以下のコア−シェル型共重合体を含有する共重合体ラテックスを含む、
艶消し塗工紙用組成物、が提供される。
【００１２】
コア部：
脂肪族共役ジエン単量体由来の構造単位４５〜７０質量％、
シアン化ビニル単量体由来の構造単位３０〜５５質量％、
エチレン性不飽和カルボン酸単量体由来の構造単位０〜２質量％、
及びこれらの単量体と共重合可能な他の単量体由来の構造単位０〜２５質量％（コア部全体を１００質量％とする）。
シェル部：
芳香族ビニル単量体由来の構造単位５０〜９５質量％、
エチレン性不飽和カルボン酸単量体由来の構造単位５〜２０質量％、
及びこれらの単量体と共重合可能な他の単量体由来の構造単位０〜４５質量％（シェル部全体を１００質量％とする）。
但し、コア部とシェル部の合計は、以下の条件を満たす。
（ａ）脂肪族共役ジエン単量体（（ａ’）単量体）由来の構造単位３５〜８０質量％
（ｂ）芳香族ビニル単量体（（ｂ’）単量体）由来の構造単位３〜４０質量％
（ｃ）シアン化ビニル単量体（（ｃ’）単量体）由来の構造単位２０〜５５質量％
（ｄ）エチレン性不飽和カルボン酸単量体（（ｄ’）単量体）由来の構造単位０．２〜１０質量％
（ｅ）（ａ’）〜（ｄ’）単量体と共重合可能な他の単量体（（ｅ’）単量体）由来の構造単位０〜４１．８質量％
（（ａ）構造単位＋（ｂ）構造単位＋（ｃ）構造単位＋（ｄ）構造単位＋（ｅ）構造単位＝１００質量％）。
【００１３】
本発明の艶消し塗工紙用組成物においては、前記ラテックスの光散乱法による平均粒子径が、４０〜１００ｎｍであることが好ましい。
【００１４】
また、本発明によれば、塗工原紙と、前記塗工原紙に塗工液が塗工されてなる塗工層とを備える艶消し塗工紙であって、前記塗工液が上記の艶消し塗工紙用組成物である艶消し塗工紙が提供される。
【００１５】
本発明の艶消し塗工紙においては、７５度白紙光沢が４５％以下であり、塗工量が片面当たり４〜３０ｇ／ｍ2であることが好ましい。
【発明の効果】
【００１６】
本発明の艶消し塗工紙用組成物及び艶消し塗工紙は、印刷光沢が良好で、かつインキセット、インキ乾燥性が良好で、裏移りや擦れ汚れがなく、印刷作業性も良好である。
【発明を実施するための最良の形態】
【００１７】
以下、艶消し塗工紙用組成物及び艶消し塗工紙について詳細に説明するが、本発明は、これに限定されて解釈されるものではなく、本発明の範囲を逸脱しない限りにおいて、当業者の知識に基づいて、種々の変更、修正、改良を加え得るものである。
【００１８】
（艶消し塗工紙用組成物）
本発明に係る艶消し塗工紙用組成物は、主として顔料とバインダーとからなり、顔料が全顔料１００質量％中に重質炭酸カルシウムを６０質量％以上含有し、且つバインダーが、下記構造単位を有する共重合体からなるコア部７０〜９５質量部と、下記構造単位を有する共重合体からなるシェル部３０〜５質量部（コア部＋シェル部＝１００質量部）とを備え、光散乱法による平均粒子径１５０ｎｍ以下のコア−シェル型共重合体を含有する共重合体ラテックスを含むものである。コア部を構成する構造単位：脂肪族共役ジエン単量体由来の構造単位４５〜７０質量％、シアン化ビニル単量体由来の構造単位３０〜５５質量％、エチレン性不飽和カルボン酸単量体由来の構造単位０〜２質量％、及びこれらの単量体と共重合可能な他の単量体由来の構造単位０〜２５質量％（コア部全体を１００質量％とする。）。シェル部を構成する構造単位：芳香族ビニル単量体由来の構造単位５０〜９５質量％、エチレン性不飽和カルボン酸単量体由来の構造単位５〜２０質量％、及びこれらの単量体と共重合可能な他の単量体由来の構造単位０〜４５質量％（シェル部全体を１００質量％とする。）。但し、コア部とシェル部の合計は、以下の条件を満たす。
（ａ）脂肪族共役ジエン単量体（（ａ’）単量体）由来の構造単位３５〜８０質量％
（ｂ）芳香族ビニル単量体（（ｂ’）単量体）由来の構造単位３〜４０質量％
（ｃ）シアン化ビニル単量体（（ｃ’）単量体）由来の構造単位２０〜５５質量％
（ｄ）エチレン性不飽和カルボン酸単量体（（ｄ’）単量体）由来の構造単位０．２〜１０質量％
（ｅ）（ａ’）〜（ｄ’）単量体と共重合可能な他の単量体（（ｅ’）単量体）由来の構造単位０〜４１．８質量％
（（ａ）構造単位＋（ｂ）構造単位＋（ｃ）構造単位＋（ｄ）構造単位＋（ｅ）構造単位＝１００質量％）
【００１９】
本発明の艶消し塗工紙用組成物の主な特徴は、塗工原紙に塗工液が塗工されてなる塗工層を備える艶消し塗工紙を製造するに当たり、重質炭酸カルシウムの割合を多く用いる場合、上記ラテックスと組み合わせることにより、艶消し塗工紙への裏移りや擦れ汚れ、特に、塗工量の多い場合における艶消し塗工紙の擦れ汚れを効果的に防止することができることにある。尚、本発明で用いるラテックスは、重質炭酸カルシウムだけでなく、軽質の炭酸カリウムやカオリンクレーと組み合わせても勿論使用することができるが、特に、重質炭酸カルシウムの割合を多く用いた場合により効果的であることを新たに見い出した。また、本発明の艶消し塗工紙用組成物は、微塗工紙、軽量コート紙、コート紙からアート紙に至るまで適用することができる。
【００２０】
本発明で用いる顔料中の重質炭酸カルシウムの含有量は、６０質量％以上であることが好ましく、７０質量％以上であることがより好ましく、７５〜１００質量％であることが更に好ましい。これは、重質炭酸カルシウムの含有量が少なすぎると、白色度が低下するだけでなく、コストが高くなってしまうからである。
【００２１】
尚、本発明で用いる重質炭酸カルシウムは、特に限定されないが、紙塗工に使用される通常の重質炭酸カルシウムを適宜使用することができる。一般的には、平均粒子径２μｍ以下が６０％以下のもの、７５％以下のもの、９０％以下のもの、９５％以下のものなどが市販されており、これらの重質炭酸カルシウムを好適に用いることができる。
【００２２】
また、本発明の組成物１００質量部に対するバインダーである上記ラテックスの含有量は、３〜２０質量部であることが好ましく、５〜１５質量部であることがより好ましく、７〜１２重量部であることが更に好ましい。上記ラテックスの平均粒子径は、１５０ｎｍ以下、好ましくは４０〜１００ｎｍ、更に好ましくは、５０〜９０ｎｍである。これは、上記ラテックスの平均粒子径が大きすぎる（平均粒子径が１５０ｎｍを超過する）と、白紙光沢が高くなり、印刷光沢が低下するだけでなく、強度、特にウエット強度が低下してしまうからである。一方、上記平均粒子径が小さすぎる（平均粒子径が４０ｎｍ未満である）と、生産が困難になるからである。
【００２３】
尚、本発明の艶消し塗工紙用組成物に含有される顔料は、重質炭酸カルシウムを主成分とし、カオリン、軽質炭酸カルシウム、二酸化チタン、水酸化アルミニウム、サチンホワイト等を適宜配合して使用することができる。これらの中でも、重質炭酸カルシウム単独又はカオリンと重質炭酸カルシウムとを使用することがより好ましい。
【００２４】
また、本発明の艶消し塗工紙用組成物に含有されるバインダーは、上記ラテックスを含有するが、その他にも、澱粉（スターチ）、カゼイン、大豆蛋白等を含有してもよい。これらの中では、澱粉が好ましい。澱粉としては、燐酸エステル化澱粉、ヒドロキシエチルエーテ ル化澱粉、酸化澱粉、酵素変性澱粉等の加工澱粉を使用することができる。これらは、１種単独で又は２種以上を併用することができる。
【００２５】
更に、本発明の艶消し塗工紙用組成物に含有される顔料とバインダーとの質量比は、特に限定されるものではないが、顔料１００質量部に対して、バインダー１〜３５質量部（固形分として）であることが好ましい。バインダーが、顔料１００質量部に対して１質量部より少ないと、バインダーとしての充分な接着機能を発現し難くなり、３５質量部より多いと、塗工紙の白色度を損ねたり、過度な粘着性に起因する塗工紙製造プロセスや塗工紙印刷プロセスでの操業トラブルの原因となることがある。ここで、バインダーの固形分とは、バインダーから、分散媒あるいは溶媒である水を除いた成分をいう。
【００２６】
このとき、本発明の艶消し塗工紙用組成物に含有される顔料とバインダーとの合計量は、紙塗工用組成物全体に対して９０質量％以上であることが好ましく、９５質量％以上であることが更に好ましい。
【００２７】
尚、本発明の艶消し塗工紙用組成物は、上記顔料及びバインダーに加えて、耐水性改良剤、顔料分散剤、粘度調節剤、着色顔料、蛍光染料及びｐＨ調節剤等一般に使用されている種々の添加剤を任意に配合することができる。顔料、バインダー、その他添加剤を含む紙塗工用組成物の固形分濃度は、３０〜７０質量％であることが好ましい。
【００２８】
（艶消し塗工紙）
また、本発明に係る艶消し塗工紙は、塗工原紙と、塗工原紙に塗工液が塗工されてなる塗工層とを備える塗工紙であって、上述した本発明の艶消し紙塗工用組成物を塗工液として使用したものである。
【００２９】
（艶消し塗工紙−塗工原紙）
本発明の艶消し塗工紙を構成する塗工原紙は特に限定されず、本発明の紙塗工用組成物を塗工することにより本実施の形態の塗工紙として使用可能であればよい。塗工原紙の原料パルプの種類は特に限定されず、例えば、機械パルプ、化学パルプ、古紙パルプ（ＤＩＰ）等が挙げられる。また、塗工原紙には、内添剤として炭酸カルシウム、クレー及びタルク等の顔料、アルキルケテンダイマー、ロジン酸石鹸及び硫酸バンド等のサイズ剤、カチオン澱粉及びポリアクリルアミド等の紙力増強剤、並びに嵩高剤等を使用することもできる。更に、上記塗工原紙の表面には、サイズプレス、ゲートロールコーター、メータードサイズプレス等を使用して、アクリルアミド又はアクリル−スチレンポリマー等の表面サイズ剤を塗布することもできる。
【００３０】
（艶消し塗工紙−塗工層）
本発明の艶消し塗工紙を構成する塗工層は、艶消し塗工紙用組成物の片面当たりの塗工量が、好ましくは、１〜５０ｇ／ｍ2、より好ましくは、４〜３０ｇ／ｍ2、更に好ましくは、９〜２０ｇ／ｍ2である。これは、１ｇ／ｍ2より少ないと、塗工した効果が得られないことがあり、５０ｇ／ｍ2より多いとコストの割りに品質の向上が小さくなることがあるからである。
【００３１】
（艶消し塗工紙の製造）
本発明の艶消し塗工紙の製造方法は、上述した艶消し塗工紙用組成物（塗工液）を塗工原紙に、下記塗工方法により塗工するものである。艶消し塗工紙用組成物（塗工液）を塗工原紙に塗工する塗工方法としては、一般の塗工紙の製造方法において用いられている方法を採用することができる。例えば、ブレードコーター、エアーナイフコーター、バーコーター、ゲートロールコーター、チャンプレックスコーター、サイズプレスコーター、グラビアコーター、カーテンコーター等を使用して塗工することができる。
【００３２】
本発明の艶消し塗工紙を製造する方法としては、塗工原紙に塗工液を塗工する塗工工程以外に、紙塗工用組成物を塗工して未乾燥塗工紙を作製した後に、その未乾燥塗工紙を乾燥させる乾燥工程を有することが好ましい。また、上記乾燥工程の後に更に、カレンダー工程を設けてもよい。カレンダーはマット用カレンダーを用いるのが望ましいがスーパーカレンダーを軽く掛けてカレンダー処理を行うこともできる。更に、上述の工程以外に適宜所望の工程を有してもよい。
【００３３】
本発明により得られる艶消し塗工紙の白紙光沢度は、７５度白紙光沢で、好ましくは４５％以下、より好ましくは、４０％以下、更に好ましくは、３５％以下である。これは、４５％を超えると、艶消し塗工紙の艶消し効果が不十分になることがあるからである。
【００３４】
尚、本発明の艶消し塗工紙は、特に枚葉オフセット印刷用として、また輪転オフセット印刷用としても好適に使用することができる。更に、その他の平版印刷用、グラビア印刷等の凹版印刷用、及び凸版印刷用としても使用することができる。
【００３５】
次に、本発明で用いるラテックスについて更に詳細に説明する。
【００３６】
本発明で用いるラテックスは、下記構造単位を有する共重合体からなるコア部７０〜９５質量部と、下記構造単位を有する共重合体からなるシェル部３０〜５質量部（コア部＋シェル部＝１００質量部）とを備えるコア−シェル型共重合体を含有し、そのコアシェル型共重合体の平均粒子径が１５０ｎｍ以下（好ましくは４０〜１００ｎｍ、更に好ましくは、５０〜９０ｎｍ）の共重合体ラテックスである。コア部を構成する構造単位：脂肪族共役ジエン単量体由来の構造単位４５〜７０質量％、シアン化ビニル単量体由来の構造単位３０〜５５質量％、エチレン性不飽和カルボン酸単量体由来の構造単位０〜２質量％、及びこれらの単量体と共重合可能な他の単量体由来の構造単位０〜２５質量％（コア部全体を１００質量％とする。）。シェル部を構成する構造単位：芳香族ビニル単量体由来の構造単位５０〜９５質量％、エチレン性不飽和カルボン酸単量体由来の構造単位５〜２０質量％、及びこれらの単量体と共重合可能な他の単量体由来の構造単位０〜４５質量％（シェル部全体を１００質量％とする。）。但し、コア部とシェル部の合計は、以下の条件を満たす。
（ａ）脂肪族共役ジエン単量体（（ａ’）単量体）由来の構造単位３５〜８０質量％
（ｂ）芳香族ビニル単量体（（ｂ’）単量体）由来の構造単位３〜４０質量％
（ｃ）シアン化ビニル単量体（（ｃ’）単量体）由来の構造単位２０〜５５質量％
（ｄ）エチレン性不飽和カルボン酸単量体（（ｄ’）単量体）由来の構造単位０．２〜１０質量％
（ｅ）（ａ’）〜（ｄ’）単量体と共重合可能な他の単量体（（ｅ’）単量体）由来の構造単位０〜４１．８質量％
（（ａ）構造単位＋（ｂ）構造単位＋（ｃ）構造単位＋（ｄ）構造単位＋（ｅ）構造単位＝１００質量％）
【００３７】
本発明で用いるラテックス（共重合体ラテックス）は、粒子状のコア−シェル型共重合体が水中に分散してなるものである。ここで、平均粒子径とは、動的光散乱法を利用して測定したものであり、キュムラント法による平均粒子径である。この測定は例えば、大塚電子社製の「レーザー粒径解析システムＬＰ−５１０、モデルＰＡＲ−ＩＩＩ」によって測定することができる。
【００３８】
（コア部）
コア部の中で、脂肪族共役ジエン単量体（（ａ’）単量体）由来の構造単位としては、１，３−ブタジエン、イソプレン、２−クロロ−１，３−ブタジエン、クロロプレン等に由来する構造単位が挙げられるが、好ましくは１，３−ブタジエン由来の構造単位である。これらの脂肪族共役ジエン単量体由来の構造単位は、１種単独で、あるいは２種以上を併用して使用することができる。脂肪族共役ジエン単量体由来の構造単位は、コア部に適度な柔軟性と伸びを与え、耐衝撃性を付与するために有用な成分であり、その使用割合はコア部全体に対して４５〜７０質量％であり、４５〜６７質量％であることが好ましく、４７〜６５質量％であることが更に好ましい。４５質量％未満であると、コア部が硬くなり過ぎ、接着強度が悪化する。７０質量％を超えると、軟らかくなり過ぎ、べとつき防止性（塗工操業性）が悪化する。
【００３９】
コア部の中で、シアン化ビニル単量体（（ｃ’）単量体）由来の構造単位としては、アクリロニトリル、メタクリロニトリル等に由来する構造単位が挙げられ、特にアクリロニトリル由来の構造単位が好ましい。その使用量は、コア部全体に対して３０〜５５質量％であり、３０〜５２質量％であることが好ましく、３２〜５０質量％であることが更に好ましい。３０質量％未満であると、インク溶剤の吸収が高くなり過ぎ印刷光沢が低下する。５５質量％を超えると、コア部が硬くなり過ぎ接着強度が低下する。
【００４０】
コア部の中で、エチレン性不飽和カルボン酸単量体（（ｄ’）単量体）由来の構造単位としては、アクリル酸、メタクリル酸、フマル酸、マレイン酸、イタコン酸等に由来する構造単位が挙げられる。これらのエチレン性不飽和カルボン酸単量体由来の構造単位は、１種単独で、あるいは２種以上を使用することもできる。エチレン性不飽和カルボン酸単量体由来の構造単位の使用割合は、コア部全体に対して０〜２質量％である。２質量％を超えると、コア−シェル型共重合体としたときのコア−シェル構造の安定性が低くなる。
【００４１】
コア部の中で、上記単量体（脂肪族共役ジエン単量体、シアン化ビニル単量体及びエチレン性不飽和カルボン酸単量体）と共重合可能な他の単量体（（ｅ’）単量体）由来の構造単位としては、以下のものが挙げられ、その使用割合は、コア部全体に対して０〜２５質量％である。上記他の単量体由来の構造単位としては芳香族ビニル単量体、アルキル（メタ）アクリレート、酢酸ビニル、アクリルアミド系化合物、Ｎ−メチロールアクリルアミド、水酸基を有する単量体等に由来する構造単位が挙げられる。これらのうち、芳香族ビニル単量体由来の構造単位としては、例えばスチレン、α−メチルスチレン、ｐ−メチルスチレン、ビニルトルエン、クロルスチレン等に由来する構造単位が挙げられ、特にスチレン由来の構造単位が好ましい。アルキル（メタ）アクリレート由来の構造単位としては、メチル（メタ）アクリレート、エチル（メタ）アクリレート、プロピル（メタ）アクリレート、ブチル（メタ）アクリレート、２−エチルヘキシル（メタ）アクリレート、オクチル（メタ）アクリレート、ベンジル（メタ）アクリレート、ラウリル（メタ）アクリレート、ステアリル（メタ）アクリレート、イソボルニル（メタ）アクリレート、２−シアノエチル（メタ）アクリレート等に由来する構造単位が挙げられ、特にメチルメタクリレート由来の構造単位が好ましい。更にアクリルアミド系化合物由来の構造単位としては、アクリルアミド、メタアクリルアミド、Ｎ，Ｎ−ジメチルアクリルアミド、Ｎ，Ｎ−ジメチルアミノプロピル（メタ）アクリルアミド等に由来する構造単位が挙げられる。また、水酸基を有する単量体由来の構造単位としては、ヒドロキシエチルアクリレート、ヒドロキシエチルメタアクリレート等に由来する構造単位が挙げられる。これらは単独で用いてもよいし、２種以上を併用してもかまわない。
【００４２】
共重合体ラテックスに含有されるコア部を構成する各単量体由来の構造単位の分析は、熱分解ガスクロマトグラフによる組成分析であり、例えば、日本分析工業社製の熱分解装置「ＪＨＰ３型キュリーポイントパイロライザー」および島津製作所社製「ＧＣ２０１０ガスクロマトグラフ」によって測定することができる。
【００４３】
（シェル部）
シェル部の中で、芳香族ビニル単量体（（ｂ’）単量体）由来の構造単位としては、スチレン、α−メチルスチレン、ｐ−メチルスチレン、ビニルトルエン、クロロスチレン等に由来する単量体が挙げられ、特にスチレン由来の単量体が好ましい。その使用量は、シェル部全体に対して５０〜９５質量％であり、５５〜９２質量％であることが好ましく、６０〜９０質量％であることが更に好ましい。５０質量％未満であると、ガラス転移点の制御とインク溶剤との親和性のバランスがくずれ、べとつき防止性（塗工操業性）と印刷光沢のバランスが低下する。９５質量％を超えると、エチレン性不飽和カルボン酸単量体由来の構造単位の量が減少することになり、結果として本実施の形態の共重合体ラテックスの機械的安定性及び化学的安定性が低下する。
【００４４】
シェル部の中で、エチレン性不飽和カルボン酸単量体（（ｄ’）単量体）由来の構造単位としては、アクリル酸、メタクリル酸、フマル酸、マレイン酸、イタコン酸等に由来する構造単位が挙げられる。これらのエチレン性不飽和カルボン酸単量体由来の構造単位は、１種単独で、あるいは２種以上を使用することもできる。エチレン性不飽和カルボン酸単量体由来の構造単位の使用割合は、シェル部全体に対して５〜２０質量％であり、８〜１７質量％であることが好ましく、１０〜１５質量％であることが更に好ましい。５質量％未満であると、本実施の形態の共重合体ラテックスの機械的安定性及び化学的安定性が低下する。２０質量％を超えると、本実施の形態の共重合体ラテックスの粘度が高くなり過ぎ、作業性が低下する。
【００４５】
シェル部の中で、上記単量体（芳香族ビニル単量体及びエチレン性不飽和カルボン酸単量体）と共重合可能な他の単量体（（ｅ’）単量体）由来の構造単位としては、以下のものが挙げられ、その使用割合は、シェル部全体に対して０〜４５質量％である。上記他の単量体由来の構造単位としては脂肪族共役ジエン系単量体、シアン化ビニル単量体、アルキル（メタ）アクリレート、酢酸ビニル、アクリルアミド系化合物、Ｎ−メチロールアクリルアミド、水酸基を有する単量体等に由来する構造単位が挙げられる。これらのうち、脂肪族共役ジエン系単量体由来の構造単位としては、１，３−ブタジエン、イソプレン、２−クロロ−１，３−ブタジエン、クロロプレン等に由来する構造単位が挙げられるが、好ましくは１，３−ブタジエン由来の構造単位である。シアン化ビニル単量体由来の構造単位としては、アクリロニトリル、メタクリロニトリル等に由来する構造単位が挙げられ、好ましくはアクリロニトリル由来の構造単位である。アルキル（メタ）アクリレート由来の構造単位としては、メチル（メタ）アクリレート、エチル（メタ）アクリレート、プロピル（メタ）アクリレート、ブチル（メタ）アクリレート、２−エチルヘキシル（メタ）アクリレート、オクチル（メタ）アクリレート、ベンジル（メタ）アクリレート、ラウリル（メタ）アクリレート、ステアリル（メタ）アクリレート、イソボルニル（メタ）アクリレート、２−シアノエチル（メタ）アクリレート等に由来する構造単位が挙げられ、好ましくはメチルメタクリレート由来の構造単位である。更にアクリルアミド系化合物由来の構造単位としては、アクリルアミド、メタアクリルアミド、Ｎ，Ｎ−ジメチルアクリルアミド、Ｎ，Ｎ−ジメチルアミノプロピル（メタ）アクリルアミド等に由来する構造単位が挙げられる。また、水酸基を有する単量体由来の構造単位としては、ヒドロキシエチルアクリレート、ヒドロキシエチルメタアクリレート等に由来する構造単位が挙げられる。これらは単独で用いてもよいし、２種以上を併用してもかまわない。
【００４６】
シェル部の厚さは、０．５〜１０ｎｍであることが好ましく、１〜８ｎｍであることが更に好ましく、２〜５ｎｍであることが特に好ましい。０．５ｎｍより薄いと、インク溶剤との親和性が低下し、印刷光沢が低下することがある。また、べとつき防止性（塗工操業性）が悪化することがある。１０ｎｍより厚いと、インク溶剤の吸収が高くなり過ぎ印刷光沢が低下することがある。
【００４７】
（コア−シェル型共重合体）
本発明で用いるラテックス（共重合体ラテックス）に含有されるコア−シェル型共重合体は、上述したコア部と、その周囲を覆うように配設（形成）されたシェル部とを備えるものである。本発明で用いるラテックス（共重合体ラテックス）において、コア−シェル型共重合体は水中に分散する微粒子でありその平均粒子径は、１５０ｎｍ以下、好ましくは４０〜１００ｎｍ、更に好ましくは、５０〜９０ｎｍにすることが好ましい。これは、上記ラテックスの平均粒子径が大きすぎる（平均粒子径が１５０ｎｍを超過する）と、白紙光沢が高くなり、印刷光沢が低下するだけでなく、強度、特にウエット強度が低下してしまうからである。一方、上記平均粒子径が小さすぎる（平均粒子径が４０ｎｍ未満である）と、ラテックス粘度が高くなりすぎるため、生産が困難になるからである。
【００４８】
コア−シェル型共重合体を構成するコア部とシェル部の質量比は、［コア部／シェル部］が［７０／３０］〜［９５／５］である。コア部が７０質量％未満であると、インク溶剤の吸収が高くなり過ぎ、印刷光沢が低下する。コア部が９５質量％を超えると、インク溶剤との親和性が低下し印刷光沢が低下する。
【００４９】
上述したコア部を形成する各単量体由来の構造単位とシェル部を形成する各単量体由来の構造単位は、その合計が以下の条件を満たす必要がある。
（ａ）脂肪族共役ジエン単量体（（ａ’）単量体）由来の構造単位３５〜８０質量％
（ｂ）芳香族ビニル単量体（（ｂ’）単量体）由来の構造単位３〜４０質量％
（ｃ）シアン化ビニル単量体（（ｃ’）単量体）由来の構造単位２０〜５５質量％
（ｄ）エチレン性不飽和カルボン酸単量体（（ｄ’）単量体）由来の構造単位０．２〜１０質量％
（ｅ）（ａ）〜（ｄ）単量体と共重合可能な他の単量体（（ｅ’）単量体）由来の構造単位０〜４１．８質量％
（（ａ）構造単位＋（ｂ）構造単位＋（ｃ）構造単位＋（ｄ）構造単位＋（ｅ）構造単位＝１００質量％）
【００５０】
そして、上述した、コア部を形成する各単量体由来の構造単位とシェル部を形成する各単量体由来の構造単位は、その合計が以下の条件を満たすことが好ましい。
（ａ）脂肪族共役ジエン単量体（（ａ’）単量体）由来の構造単位４０〜６９質量％
（ｂ）芳香族ビニル単量体（（ｂ’）単量体）由来の構造単位５〜３０質量％
（ｃ）シアン化ビニル単量体（（ｃ’）単量体）由来の構造単位２５〜５０質量％
（ｄ）エチレン性不飽和カルボン酸単量体（（ｄ’）単量体）由来の構造単位１〜８質量％
（ｅ）（ａ）〜（ｄ）単量体と共重合可能な他の単量体（（ｅ’）単量体）由来の構造単位０〜２９質量％
（（ａ）構造単位＋（ｂ）構造単位＋（ｃ）構造単位＋（ｄ）構造単位＋（ｅ）構造単位＝１００質量％）
【００５１】
共重合体ラテックスの中で、脂肪族共役ジエン単量体由来の構造単位が、３５質量％未満であると、共重合体が硬くなり過ぎ、接着強度が悪化する。８０質量％を超えると、軟らかくなり過ぎ、べとつき防止性が悪化する。芳香族ビニル単量体由来の構造単位が、３質量％未満であると、ガラス転移点が低くなり、べとつき防止性が低下する。４０質量％を超えると、共重合体が硬くなり過ぎ接着強度が悪化する。シアン化ビニル単量体が、２０質量％未満であると、インク溶剤の吸収が高くなり過ぎ印刷光沢が低下する。５５質量％を超えると、共重合体が硬くなり過ぎ接着強度が低下する。エチレン性不飽和カルボン酸単量体が、０．２質量％未満であると、共重合体の機械的安定性及び化学的安定性が低下し多量の凝集物の発生を招く。１０質量％を超えると、共重合体の粘度が高くなり過ぎ、作業性が低下する。
【００５２】
本発明で用いるラテックス（共重合体ラテックス）においては、コア部のガラス転移温度が−３０〜−１０℃の範囲にあり、シェル部のガラス転移温度が２０℃以上であることが好ましい。また、シェル部のガラス転移温度は、１００℃以下であることが好ましい。コア部のガラス転移温度が−３０℃未満であると、共重合体が軟らかくなり過ぎ、べとつき防止性が悪化することがあり、−１０℃を超えると共重合体が硬くなり過ぎ、接着強度が悪化することがある。また、シェル部のガラス転移温度が２０℃未満であると、共重合体が軟らかくなり過ぎ、べとつき防止性が悪化することがある。
【００５３】
（共重合体ラテックスの製造方法）
本発明で用いるラテックス（共重合体ラテックス）の製造方法は、下記単量体組成（Ａ）７０〜９５質量部を共重合して得られる粒子状のコア部の存在下で、下記単量体組成（Ｂ）３０〜５質量部（単量体組成（Ａ）＋単量体組成（Ｂ）＝１００質量部）を乳化重合するものである。単量体組成（Ａ）：脂肪族共役ジエン単量体４５〜７０質量％、シアン化ビニル単量体３０〜５５質量％、エチレン性不飽和カルボン酸単量体０〜２質量％、及びこれらの単量体と共重合可能な他の単量体０〜２５質量％。単量体組成（Ｂ）：芳香族ビニル単量体５０〜９５質量％、エチレン性不飽和カルボン酸単量体５〜２０質量％、及びこれらの単量体と共重合可能な他の単量体０〜４５質量％。
但し、単量体組成（Ａ）と単量体組成（Ｂ）の合計は、以下の条件を満たす。
（ａ’）脂肪族共役ジエン単量体３５〜８０質量％
（ｂ’）芳香族ビニル単量体３〜４０質量％
（ｃ’）シアン化ビニル単量体２０〜５５質量％
（ｄ’）エチレン性不飽和カルボン酸単量体０．２〜１０質量％
（ｅ’）（ａ’）〜（ｄ’）成分と共重合可能な他の単量体０〜４１．８質量％
（（ａ’）＋（ｂ’）＋（ｃ’）＋（ｄ’）＋（ｅ’）＝１００質量％）
【００５４】
ここで使用する単量体組成（Ａ）及び単量体組成（Ｂ）は、上述した本発明で用いるラテックス（共重合体ラテックス）における、コア−シェル型共重合体のコア部及びシェル部を構成する各「単量体由来の構造単位」に対応する各「単量体」と同様のものを使用することが好ましく、それにより同様の効果を得ることができる。例えば、本実施の形態における「（ａ’）脂肪族共役ジエン単量体」は、上述した本発明の共重合体ラテックスにおける「（ａ）脂肪族共役ジエン単量体（（ａ’）単量体）由来の構造単位」に対応する「脂肪族共役ジエン単量体（（ａ’）単量体）」と同様とすることが好ましい。
【００５５】
本発明で用いるラテックス（共重合体ラテックス）の製造方法は、単量体組成（Ａ）を乳化重合してコア部を形成し、その重合液に単量体組成（Ｂ）等を添加して更に乳化重合することにより、粒子状のコア−シェル型共重合体が水中に分散する共重合体ラテックスを製造するものであることが好ましい。
【００５６】
単量体組成（Ａ）及び単量体組成（Ｂ）を乳化重合するに際しては、水性媒体中で乳化剤、重合開始剤、分子量調節剤などを用いて重合することができる。ここで、乳化剤としては、アニオン性界面活性剤、ノニオン性界面活性剤、両性界面活性剤などを単独で、あるいは２種以上を併用して使用できる。ここで、アニオン性界面活性剤としては、例えば高級アルコールの硫酸エステル、アルキルベンゼンスルホン酸塩、脂肪族スルホン酸塩、ポリエチレングリコールアルキルエーテルの硫酸エステルなどが挙げられる。ノニオン性界面活性剤としては、通常のポリエチレングリコールのアルキルエステル型、アルキルエーテル型、アルキルフェニルエーテル型などが用いられる。両性界面活性剤としては、アニオン部分としてカルボン酸塩、硫酸エステル塩、スルホン酸塩、燐酸エステル塩を、カチオン部分としてはアミン塩、第４級アンモニウム塩を持つものが挙げられ、具体的にはラウリルベタイン、ステアリルベタインなどのベタイン類、ラウリル−β−アラニン、ステアリル−β−アラニン、ラウリルジ（アミノエチル）グリシン、オクチルジ（アミノエチル）グリシン、などのアミノ酸タイプのものなどが用いられる。
【００５７】
重合開始剤としては、過硫酸ナトリウム、過硫酸カリウム、過硫酸アンモニウムなどの水溶性重合開始剤、過酸化ベンゾイル、ラウリルパーオキサイド、２，２’−アゾビスイソブチロニトリルなどの油溶性重合開始剤、還元剤との組み合わせによるレドックス系重合開始剤などが、それぞれ単独であるいは組み合わせで使用できる。
【００５８】
分子量調節剤、キレート化剤、無機電解質なども公知のものが使用できる。分子量調節剤としては、クロロホルム、四臭化炭素などのハロゲン化炭化水素類、ｎ−ヘキシルメルカプタン、ｎ−オクチルメルカプタン、ｎ−ドデシルメルカプタン、ｔ−ドデシルメルカプタン、チオグリコール酸などのメルカプタン類、ジメチルキサントゲンジサルファイド、ジイソプロピルキサントゲンジサルファイドなどのキサントゲン類、ターピノーレン、α−メチルスチレンダイマー、１，１−ジフェニルエチレンなど通常の乳化重合で使用可能なものを全て使用できる。
【００５９】
重合方法としては、単量体組成（Ａ）をまず乳化重合してコア部を生成させる。単量体組成（Ａ）の重合方法としては、単量体組成（Ａ）の一部を重合した後、その残りを連続的にあるいは断続的に添加する方法、あるいは単量体組成（Ａ）を重合のはじめから連続的に添加する方法が好ましい。このような単量体組成（Ａ）の乳化重合により、粒子状のコア部が水中に分散した重合液が得られる。このときの重合転化率は、９０％以上であることが好ましい。次に、この重合液に単量体組成（Ｂ）を連続的に添加しながら乳化重合を行うことが好ましい。これにより、コア部の周囲に単量体組成（Ｂ）がグラフト重合して、コア部からなるコア部とその周囲に形成されたシェル部とを備える粒子状のコア−シェル型共重合体が形成される。そして、本実施の形態の共重合体ラテックスを得ることができる。
【００６０】
重合温度は、単量体組成（Ａ）及び単量体組成（Ｂ）のいずれの重合においても、通常２０〜８５℃、好ましくは２５〜８０℃である。重合時間は、単量体組成（Ａ）及び単量体組成（Ｂ）の重合時間を合計したときに、通常５〜３０時間、好ましくは８〜２５時間である。
【００６１】
上記製造方法により製造された共重合体ラテックスに含有されるコア−シェル型共重合体のコア部とシェル部の質量比は、上述した本発明の共重合体ラテックスに含有されるコア−シェル型共重合体の場合と同様であり、それにより、同様の効果を得ることができる。
【００６２】
また、上記製造方法により得られた共重合ラテックスに含有されるコア−シェル型共重合体の平均粒子径は、上述した本発明で用いるラテックス（共重合体ラテックス）に含有されるコア−シェル型共重合体の場合と同様であることが好ましく、それにより、同様の効果を得ることができる。
【実施例】
【００６３】
本発明を実施例に基づいて、更に詳細に説明するが、本発明はこれらの実施例に限られるものではない。尚、実施例において割合を示す「部」及び「％」は、それぞれ質量部及び質量％を意味する。
【００６４】
（共重合体ラテックス［コア−シェル型共重合体］の製造：ラテックスＡ〜Ｃ、ラテックスａ及びラテックスｂ）
攪拌装置および温度調節機を備えた耐圧反応容器に、表１に示す１段目成分を仕込み、窒素で重合系内を置換した。その後、重合系内の温度を４０℃に昇温し、この温度で１．５時間重合を行った。次いで、表１に示す２段目成分と、還元剤水溶液の２／５量（２０．５４５部×（２／５））とを８時間かけて連続的に重合系内に添加し、重合を進めコア部を形成した。ここで、重合転化率が９０％以上に到達したのを確認した後、重合系内の温度を５５℃に昇温し、シェル部成分及び還元剤水溶液の２／５量を１．５時間かけて連続的に重合系内に添加した。重合を完結させるために、残り１／５量の還元剤水溶液を２時間かけて連続的に添加した。最終的な重合転化率は９８％であった。得られたコア−シェル型共重合体を含有する共重合体ラテックスを、水酸化ナトリウムおよび水酸化カリウムを用いて、２５℃においてｐＨ７．５に調整した後、水蒸気を吹き込んで未反応単量体を除去し、さらに加熱水蒸気蒸留によって、表２に示す固形分濃度５０％の共重合体ラテックスをそれぞれ得た。
【００６５】
（共重合体ラテックス［非コア−シェル型共重合体］の製造：ラテックスｃ）
攪拌装置および温度調節機を備えた耐圧反応容器に、表１に示す１段目成分を仕込み、窒素で重合系内を置換した。その後、重合系内の温度を６５℃に昇温し、この温度で２時間重合を行った。次いで、表１に示す２段目成分を１０時間かけて連続的に重合系内に添加して重合を進め、重合を完結させるためにさらに２時間反応を続けた。最終的な重合転化率はいずれも９８％であった。得られたコア−シェル型ではない共重合体ラテックスを、水酸化ナトリウムおよび水酸化カリウムを用いて、２５℃においてｐＨ７．５に調整した後、水蒸気を吹き込んで未反応単量体を除去し、さらに加熱水蒸気蒸留によって、表２に示す固形分濃度５０％の共重合体ラテックスを得た。
【００６６】
【表１】
2006152484.tif 000002
【００６７】
得られた共重合体ラテックスについて、以下に示す方法で、平均粒子径、シェル部の厚み、トルエン不溶分、及びガラス転移温度を求めた。以上の結果を表２に示す。
【００６８】
【表２】
2006152484.tif 000003
【００６９】
（平均粒子径）
共重合体ラテックスのコア−シェル型共重合体の平均粒子径は、粒子径測定装置（レーザー粒径解析システムＬＰ−５１０、モデルＰＡＲ−ＩＩＩ：大塚電子社製）を用いて動的光散乱法を利用して求めた。
【００７０】
（シェル部の厚み）
共重合体ラテックスの上記平均粒子径、単量体組成（Ａ）の質量、およびコア部重合体の重合転化率から計算により求めた。
【００７１】
（トルエン不溶分）
共重合体ラテックスをｐＨ８．０に調整した後、イソプロパノールで凝固し、この凝固物を洗浄、乾燥した後、所定量（約０．０３ｇ）の試料を所定量（１００ｍｌ）のトルエンに２０時間浸漬した。その後、１２０メッシュの金網でろ過し、得られる残存固形分の仕込の全固形分に対する質量％を求め、トルエン不溶分とした。
【００７２】
（ガラス転移温度（Ｔｇ））
共重合体ラテックスを１００℃で２０時間真空乾燥し、フィルムを作製した。この乾燥フィルムを示差走査熱量計（ＤＳＣ６１００：セイコーインスツルメンツ社製）を用いてＡＳＴＭ法に準じて測定した。
【００７３】
（艶消し塗工紙用組成物の調製）
得られた共重合体ラテックスを用いて表３及び表４に示す配合処方で艶消し塗工紙用組成物を調製した。調製に際しては、表３及び表４に示す配合処方の原料に、全固形分が６６％となるように水を加え、ミキサーを用いて均一に混合して艶消し塗工紙用組成物とした。
【００７４】
【表３】
2006152484.tif 000004
【００７５】
【表４】
2006152484.tif 000005
【００７６】
（艶消し塗工紙の製造：実施例１〜５、比較例１〜５）
得られた紙塗工用組成物を塗工原紙上に、塗工量が片面１５．０±０．５ｇ／ｍ2とな
るように、ラボブレードコーター（ＳＭＴ社製）で塗工し、１５０℃で４時間乾燥した。得られた塗工紙を温度２３℃、湿度６０％の恒温恒湿槽に１昼夜放置し、その後、線圧５０ｋｇ／ｃｍ、ロール温度４０℃の条件でスーパーカレンダー処理を１回行うことにより、艶消し塗工紙をそれぞれ製造した。得られた艶消し塗工紙について、以下に示す方法で、性能評価を行った。以上の結果を表４に示す。
【００７７】
（ドライピック強度）
ＲＩ印刷機（明製作所製）で印刷したときのピッキングの程度を肉眼で判定し、１．０〜５．０の得点範囲で評価を行った。ピッキング現象の少ないものほど高得点とした。数値は測定回数６回の平均値で示した。
【００７８】
（ウエットピック強度)
上記ＲＩ印刷機を用いて、塗工紙表面を給水ロールで湿してから、ＲＩ印刷機で印刷したときのピッキングの程度を肉眼で判定し、ピッキング現象の少ないものほど高得点とした。数値は測定回数６回の平均値で示した。
【００７９】
（インキ転移性）
オフセット印刷時の湿し水がついた後のインキ転移性を評価するために、以下のテストを実施した。上記ＲＩ印刷機を用いて、塗工紙表面を給水ロールで湿してから、上記ＲＩ印刷機でピッキングを起こさない条件で印刷し、印刷後のインキ濃度を測定した。
【００８０】
（インキセット）
上記ＲＩ印刷機を用いて印刷し、印刷機上で印刷面に合成紙を当てロールで圧着する。このとき、端から段階的に２０秒後、４０秒後、６０秒後、８０秒後、１００秒後に圧着して合成紙に転移してくるインキ濃度を測定した。表４には５段階の平均濃度を乗せたが、インキ濃度が高いほど、インキセットは遅い。
【００８１】
（白紙光沢）
村上式光沢計を使用して、７５度の角度で（入射角７５°、反射角７５°）測定した。数字が大きい程、光沢が高いことを示す。
【００８２】
（印刷光沢−１回刷［単色］）
上記ＲＩ印刷機を用いて市販のマットコート用のオフセット印刷用墨インクを１回ベタ塗りし、村上式光沢計を使用して６０度の角度（入射角６０°、反射角６０°）で測定した。数字が大きい程、光沢が高いことを示す。
【００８３】
（印刷光沢−２回刷［重色］）
上記ＲＩ印刷機を用いて市販のマットコート用のオフセット印刷用墨インクを２回連続（インターバル３０秒）してベタ塗りし、村上式光沢計を使用して６０度の角度で測定した。数字が大きい程、光沢が高いことを示す。
【００８４】
（擦れ汚れ）
上記ＲＩ印刷機を用いて、市販のマットコート用のオフセット印刷用墨インクを塗工紙表面に印刷して１昼夜放置した後、非印刷コート面を重ね合わせて一定の力を掛けて擦り、インキが擦りとられないかを目視で評価判定し、下記で表した。重ね合わせて擦った紙にインキが全く転移しない場合に○、よくみるとインキが転移していることが判る程度に僅かに汚れがある場合を△、×は一見してインキが転移していることが判るような汚れの場合を×とした。
【００８５】
実施例１〜５で得られた艶消し塗工紙は、顔料に重質炭酸カルシウムが６０質量％以上含有されていても、バインダーにラテックスＡ〜Ｃ（コア−シェル型共重合体）が含有された艶消し塗工紙用組成物を用いることにより、いずれも、各評価結果が良好であった。一方、比較例１〜３で得られた艶消し塗工紙は、ラテックスａ及びラテックスｂ（コア−シェル型共重合体）のシェル部にアクリロニトリルが含有された塗工紙用組成物（表１参照）が用いられているため、インキセットが遅く、擦れ汚れも発生した。また、比較例４では、非コア−シェル型共重合体であるラテックスｃが含有された艶消し塗工紙用組成物を使用しているため、インキセットが速く、擦れ汚れの心配もないが、インキ転移性や印刷光沢（特に、重色）が著しく悪かった。更に、比較例５では、比較例３のラテックスｂの配合処方を１質量部減らし艶消し塗工紙用組成物を用いたものであり、インキセットも早く、擦れ汚れの心配もないが、インキ転移性や印刷光沢（特に、重色）が著しく悪かった。
【産業上の利用可能性】
【００８６】
本発明の艶消し塗工紙用組成物及び艶消し塗工紙は、塗工操業性に優れ、かつ、表面強度、印刷光沢、インク乾燥性等の印刷適性に優れ、更に広い印刷速度範囲にわたって上記の優れた印刷適性を有する艶消し塗工紙を得るために有効に利用することができる。そして、本発明の艶消し塗工紙は、安価で、擦れ汚れ、ドライピック強度、白紙光沢及び印刷光沢が良好であり、例えば、ポスター、カレンダー、広告、雑誌の表紙等の書籍等に好適に用いることができる。